(57)【要約】【課題】  プラズマ曝露後の輝度が高く、かつ緑色の色純度の良い真空紫外線励起発光素子用蛍光体を提供する。【解決手段】  第一の成分として、式Ｍ12Ｏ3・ｍＡｌ2Ｏ3・ｎＢ2Ｏ3（式中のＭ1はＬａ、ＹおよびＧｄからなる群より選ばれる１種以上であり、ｍは２．５以上４．５以下の範囲であり、ｎは３．５以上５．５以下の範囲である。）で表される化合物に付活剤としてＴｂが含有されてなる蛍光物質と、第二の成分としてケイ酸塩に付活剤としてＭｎが含有されてなる蛍光物質とを含むことを特徴とする真空紫外線励起発光素子用蛍光体。【選択図】          なし【特許請求の範囲】
【請求項１】
第一の成分として、式Ｍ12Ｏ3・ｍＡｌ2Ｏ3・ｎＢ2Ｏ3（式中のＭ1はＬａ、ＹおよびＧｄからなる群より選ばれる１種以上であり、ｍは２．５以上４．５以下の範囲であり、ｎは３．５以上５．５以下の範囲である。）で表される化合物に付活剤としてＴｂが含有されてなる蛍光物質と、第二の成分として、ケイ酸塩に付活剤としてＭｎが含有されてなる蛍光物質とを含むことを特徴とする真空紫外線励起発光素子用蛍光体。
【請求項２】
第一の成分と第二の成分の割合が、（第一の成分）／（第二の成分）の重量比が５／９５以上９５／５以下の範囲である請求項１記載の蛍光体。
【請求項３】
第一の成分が、式(Ｍ11-aＴｂa)Ａｌ3(ＢＯ3)4（式中のＭ1は前記と同じ意味を有し、ａは０を超え０．６以下の範囲である。）で表される化合物からなる蛍光物質である請求項１または２に記載の蛍光体。
【請求項４】
第一の成分が、式(Ｙ1-b-cＧｄbＴｂc)Ａｌ3(ＢＯ3)4（式中のｂは０以上１以下の範囲でありｃは０を超え０．６以下の範囲である。）で表される化合物からなる蛍光物質である請求項３に記載の蛍光体。
【請求項５】
第二の成分が、式Ｚｎ2-dＭｎdＳｉＯ4（式中のｄは０を超え０．３以下である。）で表される化合物からなる蛍光物質である請求項１〜４のいずれかに記載の蛍光体。
【請求項６】
請求項１〜５のいずれかに記載の真空紫外線励起発光素子用蛍光体と溶剤とバインダーとを含むことを特徴とする蛍光体ペースト。
【発明の詳細な説明】
【技術分野】
【０００１】
本発明は真空紫外線励起発光素子用蛍光体に関する。
【背景技術】
【０００２】
真空紫外線励起発光素子用蛍光体は、ＰＤＰや希ガスランプなどのような真空紫外線励起発光素子に用いられており、真空紫外線によって励起され発光する蛍光体はすでに知られている。そのうち、緑色蛍光体としては、ＢａＡｌ12Ｏ19：ＭｎおよびＺｎ2ＳｉＯ4：Ｍｎ（例えば、特許文献１参照。）が実用化されている。
【０００３】
ここで、真空紫外線励起発光素子は、希ガス中の放電によりプラズマを発生させ、プラズマを発生させた場所の近傍に配置した蛍光体にプラズマから放射された真空紫外線を照射して蛍光体を励起し、蛍光体から可視光が発せられ、その可視光が素子から発せられる仕組みとなっている。このため蛍光体は、プラズマに曝露される。従来の蛍光体は、このプラズマ曝露後に蛍光体の輝度が低くなるという問題があり、プラズマ曝露後に輝度の低下が少ない蛍光体が求められていた。
そこで、プラズマ曝露後の輝度が高い緑色蛍光体として、本発明者らは、式（Ｙ，Ｇｄ，Ｔｂ）Ａｌ3（ＢＯ3）4で表される化合物からなる蛍光物質に代表され、式（１）
Ｍ12Ｏ3・ｍＡｌ2Ｏ3・ｎＢ2Ｏ3      （１）
（式中のＭ1はＬａ、ＹおよびＧｄからなる群より選ばれる１種以上であり、ｍは２．５以上４．５以下の範囲であり、ｎは３．５以上５．５以下の範囲である。）で表される化合物に付活剤としてＴｂが含有されてなる蛍光物質を緑色の真空紫外線励起発光素子用蛍光体として提案している（特許文献２参照。）が、色度のｙ値が０．６０未満であり、緑色の色純度が不足するという問題が残っていた。
【０００４】
【特許文献１】特開平６−１４５６５９号公報
【特許文献２】特開２００３−０９６４４８号公報
【発明の開示】
【発明が解決しようとする課題】
【０００５】
本発明の目的は、プラズマ曝露後の輝度が高く、かつ緑色の色純度の良い真空紫外線励起発光素子用蛍光体を提供することにある。
【課題を解決するための手段】
【０００６】
本発明者らは、かかる状況下、プラズマ曝露後の輝度が高く、かつ色純度の良い緑色で発光する真空紫外線励起発光素子用蛍光体について鋭意研究を重ねた結果、式（１）で表される化合物に付活剤としてＴｂが含有されてなる記蛍光物質と他の蛍光体とを組み合わせて用いることに思い至り、Ｍｎを付活剤として含有するケイ酸塩からなる蛍光物質を前記蛍光物質に組み合わせ、両者を共に含む蛍光体がプラズマ曝露後に輝度の低下が少なく、かつ色純度が良いことを見出し、本発明を完成するに至った。
【０００７】
すなわち本発明は、第一の成分として、式Ｍ12Ｏ3・ｍＡｌ2Ｏ3・ｎＢ2Ｏ3（式中のＭ1はＬａ、ＹおよびＧｄからなる群より選ばれる１種以上であり、ｍは２．５以上４．５以下の範囲であり、ｎは３．５以上５．５以下の範囲である。）で表される化合物に付活剤としてＴｂが含有されてなる蛍光物質と、第二の成分として、ケイ酸塩に付活剤としてＭｎが含有されてなる蛍光物質とを含有する蛍光体を提供する。また本発明は、上記記載の蛍光体と溶剤とバインダーとを含む蛍光体ペーストを提供する。
【発明の効果】
【０００８】
本発明の真空紫外線励起発光素子用蛍光体は、プラズマ曝露後の輝度が高く、かつ緑色の色純度が良く、高輝度で色彩の鮮やかなＰＤＰが実現できるので、工業的に極めて有用である。
【発明を実施するための最良の形態】
【０００９】
以下に本発明について詳しく説明する。
本発明の蛍光体は、式（１）
Ｍ12Ｏ3・ｍＡｌ2Ｏ3・ｎＢ2Ｏ3      （１）
で表される化合物に付活剤としてＴｂが含有されてなる蛍光物質を含む。前記式中のＭ1はＬａ、ＹおよびＧｄからなる群より選ばれる１種以上であり、ｍは２．５以上４．５以下の範囲であり、ｎは３．５以上５．５以下の範囲である。ｍ、ｎが前記範囲外であると、プラズマ曝露後の蛍光体の輝度が低くなる。
【００１０】
前記式（１）で表される化合物に付活剤としてＴｂが含有されてなる蛍光物質としては、式（１）において、ｍ＝３、ｎ＝４とした式（２）
式（Ｍ11-aＴｂa）Ａｌ3（ＢＯ3）4      （２）
（式中のＭ1は前記と同じ意味を有し、ａは０を超え０．６以下の範囲である。）で表される化合物からなる蛍光物質が好ましい。
【００１１】
前記式（２）で表される化合物からなる蛍光物質としては、式（２）において、Ｍ1がＹとＧｄとからなる式（３）
(Ｙ1-b-cＧｄbＴｂc)Ａｌ3(ＢＯ3)4      （３）
（式中のｂは０以上１以下の範囲でありｃは０を超え０．６以下の範囲である。）で表される化合物からなる蛍光物質がさらに好ましい。ｂの範囲としては０．１以上０．５以下の範囲、ｃの範囲としては０．００１以上０．３以下の範囲が好ましい。
【００１２】
上記第一の成分に加えて、本発明の蛍光体は、第二の成分として、ケイ酸塩に付活剤としてＭｎが含有されてなる蛍光物質を含有する。Ｍｎを付活剤として含有するケイ酸塩からなる蛍光物質としては、式（４）
Ｚｎ2-dＭｎdＳｉＯ4      （４）
（式中のｄは０を超え０．３以下であり、０．００１以上０．２以下の範囲が好ましい。）で表される化合物からなる蛍光物質が好ましい。
【００１３】
本発明の蛍光体には、本発明の目的を阻害しない範囲で、上記以外の蛍光体を含有させてもよいが、実質的に上記第一の成分と第二の成分からなるものが好ましい。
【００１４】
本発明の蛍光体において、第一の成分と第二の成分の割合は、（第一の成分）／（第二の成分）の重量比が５／９５以上９５／５以下の範囲が好ましく、２０／８０以上８０／２０以下の範囲がより好ましく、４０／６０以上６０／４０以下の範囲がさらに好ましい。（第一の成分）／（第二の成分）の重量比が５／９５未満である場合は、プラズマ曝露後の輝度が低くなる傾向があり、また、９５／５を超える場合は、緑色の色純度が悪くなる傾向がある。２０／８０以上８０／２０以下の範囲であれば、プラズマ曝露後の輝度が従来の蛍光体より２割以上増加し、しかも、特に優れた色純度（後述）を得ることができる。
【００１５】
なお、色純度は色座標値（ｘ  ｙ）の値で表すことができ、色純度の良い緑色となる色座標値（ｘ  ｙ）の値は、ｘが０．３５以下の範囲であり、かつｙの値が０．６０以上の範囲であり、特に色純度が良い場合は、ｘが０．３２以下の範囲であり、かつｙが０．６１の範囲である。なお、理論上、ｘの最小値は０．０１であり、ｙの最大値は０．８２である。
【００１６】
次に本発明の蛍光体の製造方法について説明する。
本発明の蛍光体は、例えば、第一の成分の蛍光物質と第二の成分の蛍光物質を混合することにより得ることができる。混合には、通常工業的に用いられている攪拌装置、ボールミル、三本ロール等を用いることができる。
【００１７】
ここで、本発明の真空紫外線励起発光素子用蛍光体の第一の成分であり、式（１）で表される化合物に付活剤としてＴｂが含有されてなる蛍光物質は、例えば、金属化合物の混合物であって、焼成により該蛍光物質となりうる混合物を焼成することにより製造することができる。該蛍光物質を製造するためのランタン化合物、イットリウム化合物、ガドリニウム化合物、テルビウム化合物、アルミニウム化合物、ホウ素化合物としては、例えば高純度（９９％以上）の水酸化物、炭酸塩、硝酸塩、ハロゲン化物、シュウ酸塩など高温で分解し酸化物になりうる化合物かまたは高純度（９９％以上）の酸化物が使用できる。
【００１８】
また、本発明の蛍光体の第二の成分であり、ケイ酸塩に付活剤としてＭｎが含有されてなる蛍光物質は、例えば、金属化合物の混合物であって、焼成により該蛍光物質となりうる混合物を焼成することにより製造することができる。例えば、ケイ酸塩に付活剤としてＭｎが含有されてなる蛍光物質として、式（４）で表される化合物からなる蛍光物質を製造するための亜鉛化合物、ケイ素化合物、マンガン化合物としては、高純度（９９％以上）の水酸化物、炭酸塩、硝酸塩、ハロゲン化物、シュウ酸塩など高温で分解し酸化物になりうるものかまたは高純度（９９％以上）の酸化物が使用できる。
【００１９】
前記いずれの蛍光物質も上記化合物を所定の割合となるように秤量し配合し、混合して焼成することにより製造することができる。これらの化合物の混合には通常工業的に用いられているボールミル、Ｖ型混合機、または攪拌装置等を用いることができる。混合した後、例えば１０００℃以上１５００℃以下の温度範囲にて１〜１００時間焼成することにより、本発明における第一の成分または第二の成分の蛍光物質が得られる。また、出発原料として水酸化物、炭酸塩、硝酸塩、ハロゲン化物、シュウ酸塩など高温で分解し酸化物になりうる化合物を使用した場合、この酸化物になりうる化合物を酸化物に変化させたり、前記化合物の混合物から水分を除去するために、本焼成の前に、例えば６００℃以上９００℃未満の温度範囲にて仮焼してもよい。
【００２０】
前記いずれの蛍光物質の場合も、蛍光物質を製造するための焼成雰囲気としては、特に限定されるものではないが、酸素雰囲気または酸素の他に窒素やアルゴン等を含む酸化性雰囲気で焼成することが好ましい。より好ましくは大気雰囲気である。また仮焼の雰囲気は大気雰囲気、還元性雰囲気のいずれでもよい。
【００２１】
さらに、上記方法にて得られる前記いずれかの蛍光物質を、例えばボールミル、ジェットミル等を用いて粉砕してもよい。また、洗浄、分級してもよい。また、蛍光体の粒子の結晶性を高めるために、再度焼成してもよい。さらに、結晶性を高めるためにフラックスを添加して焼成してもよい。
【００２２】
本発明の蛍光体は真空紫外域以外の紫外線、Ｘ線および電子線などによっても励起可能であり、真空紫外域以外の紫外線、Ｘ線および電子線を励起源とした、蛍光灯、夜光表示、Ｘ線検査装置、ＣＲＴなどにも用いることができる。
【００２３】
ここで、本発明の蛍光体を用いてなる真空紫外線励起発光表示素子の例としてＰＤＰを挙げてその製造方法について説明する。ＰＤＰの作製方法としては例えば、特開平１０−１９５４２８号公報に開示されているような公知の方法が使用できる。すなわち、青色、緑色、赤色発光用のそれぞれの真空紫外線励起発光素子用蛍光体に、溶剤と有機バインダーを加えて混合して蛍光体ペーストを製造する。本発明の背面基板の内面の、隔壁で仕切られアドレス電極を備えたストライプ状の基板表面と隔壁面に、蛍光体ペーストをスクリーン印刷などの方法によって塗布し、３００〜６００℃の温度範囲で焼成し、それぞれの蛍光体層を形成させる。これに、蛍光体層と直交する方向の透明電極およびバス電極を備え、内面に誘電体層と保護層を設けた表面ガラス基板を重ねて接着する。内部を排気して低圧のＸｅやＮｅ等の希ガスを封入し、放電空間を形成させることにより、ＰＤＰを製造することができる。
【００２４】
その次に、例えば前記のようにしてＰＤＰの製造用に用いられる真空紫外線励起発光素子用蛍光体ペーストについて説明する。
本発明の蛍光体ペーストは、本発明の蛍光体に加えて溶剤とバインダーとを含み、従来の蛍光体ペーストと同様に用いることができ、焼成すると蛍光体ペースト中の有機物が燃焼してまたは分解されて除去され、本発明の蛍光体が残存する蛍光体ペーストである。
【００２５】
本発明の蛍光体ペーストは公知のバインダーおよび溶剤を用い、公知の方法により製造することができる。例えば、本発明の真空紫外線励起発光素子用蛍光体の第一の成分と第二の成分とバインダーと溶剤とを、ボールミルや三本ロール等を用いて混合することにより、得ることができる。
【００２６】
バインダーとしては、セルロース系樹脂（エチルセルロース、メチルセルロース、ニトロセルロース、アセチルセルロース、セルロースプロピオネート、ヒドロキシプロピルセルロース、ブチルセルロース、ベンジルセルロース、変性セルロースなど）、アクリル系樹脂（アクリル酸、メタクリル酸、メチルアクリレート、メチルメタクリレート、エチルアクリレート、エチルメタクリレート、プロピルアクリレート、プロピルメタクリレート、イソプロピルアクリレート、イソプロピルメタクリレート、ｎ−ブチルアクリレート、ｎ−ブチルメタクリレート、ｔｅｒｔ−ブチルアクリレート、ｔｅｒｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、ベンジルアクリレート、ベンジルメタクリレート、フェノキシアクリレート、フェノキシメタクリレート、イソボルニルアクリレート、イソボルニルメタクリレート、グリシジルメタクリレート、スチレン、α−メチルスチレンアクリルアミド、メタアクリルアミド、アクリロニトリル、メタアクリロニトリルなどの単量体のうちの少なくとも１種の重合体）、エチレン−酢酸ビニル共重合体樹脂、ポリビニルブチラール、ポリビニルアルコール、プロピレングリコール、ウレタン系樹脂、メラミン系樹脂、フェノール樹脂などが挙げられる。
【００２７】
溶剤としては、例えば１価アルコールのうち高沸点のもの；エチレングリコールやグリセリンに代表されるジオールやトリオールなどの多価アルコール；アルコールをエーテル化および／またはエステル化した化合物（エチレングリコールモノアルキルエーテル、エチレングリコールジアルキルエーテル、エチレングリコールアルキルエーテルアセテート、ジエチレングリコールモノアルキルエーテルアセテート、ジエチレングリコールジアルキルエーテル、プロピレングリコールモノアルキルエーテル、プロピレングリコールジアルキルエーテル、プロピレングリコールアルキルアセテート）などが挙げられる。
【００２８】
以上のようにして得られる本発明の蛍光体ペーストを焼成した後に残存する蛍光体は、プラズマ曝露後の輝度が高い。ＰＤＰおよび希ガスランプの製造においては、蛍光体にバインダーを加えて溶媒と混合し（すなわち蛍光体ペーストにして）、発光部に塗布して５００℃程度で熱処理してバインダーを除去することにより蛍光体を設置する工程が一般的であるが、本発明の蛍光体は、この熱処理後の輝度も高い。従って、本発明の蛍光体をＰＤＰおよび希ガスランプなどの真空紫外線励起発光素子用に用いた場合、高輝度で寿命の長いＰＤＰおよび希ガスランプが実現できるので、真空紫外線励起発光素子用として好適である。
【実施例】
【００２９】
次に、本発明を実施例によりさらに詳しく説明するが、本発明はこれらの実施例に限定されるものではない。また、発光輝度の測定は蛍光体を真空槽内に設置し、６．７Ｐａ（５×１０-2ｔｏｒｒ）以下の真空に保持し、エキシマ１４６ｎｍランプ（ウシオ電機株式会社製Ｈ００１２型）を用いて真空紫外線を照射することで行った。また、蛍光体を空気中において５００℃で３０分保持して加熱処理を行った後、圧力が１３．２Ｐａで組成が５体積％Ｘｅ−９５体積％Ｎｅの雰囲気中に加熱処理を行なった蛍光体を設置し、５０Ｗのプラズマに１５分間曝露させてプラズマ曝露処理を行った後に前記と同様にして輝度の測定を行った。色座標値（ｘ  ｙ）の値の測定は、色彩輝度計（株式会社トプコン製ＢＭ−７型）を用いて行なった。
【００３０】
比較例１
Ｚｎ1.9Ｍｎ0.1ＳｉＯ4を製造するにあたり、酸化亜鉛（協和化学工業株式会社製：純度９９．９％）と二酸化珪素（日本アエロジル株式会社製：純度９９．９９％）と炭酸マンガン（和光純薬工業株式会社製：純度９９．９％）をモル比でＺｎ：Ｍｎ：Ｓｉ＝１．９：０．１：１．０となるように秤量し、イソプロピルアルコールを溶媒に用いた湿式ボールミルにより４時間混合した。スラリー中の溶媒はエバポレーターで除去し、乾燥して得られた混合粉末をアルミナルツボを用いて、空気雰囲気中において１２００℃で２時間保持して焼成し、その後室温まで徐冷して蛍光物質を得た。得られた蛍光物質に対して１４６ｎｍの真空紫外線を照射したところ緑色発光が観測され、このとき得られた輝度を１００とした。次にこの蛍光物質について前記加熱処理、続いてプラズマ曝露処理を行い輝度の測定を行ったところ、得られた輝度は５６であった。また、このときの色座標値（ｘ  ｙ）は（０．２５６  ０．７０６）であった。
【００３１】
比較例２
Ｙ0.385Ｇｄ0.315Ｔｂ0.3Ａｌ3(ＢＯ3)4を製造するにあたり、酸化イットリウム（信越化学工業株式会社製：純度９９．９９％）と酸化ガドリニウム（信越化学工業株式会社製：純度９９．９９％）と酸化テルビウム（信越化学工業株式会社製：純度９９．９９％）と水酸化アルミニウム（住友化学工業株式会社製：純度９９％以上）とホウ酸（和光純薬工業株式会社製：純度９９％以上）をモル比でＹ：Ｇｄ：Ｔｂ：Ａｌ：Ｂ＝０．３８５：０．３１５：０．３：３．０：４．０となるように秤量し、乾式ボールミルにより４時間混合した。混合後に得られた混合粉末はアルミナルツボを用いて、空気雰囲気中において１１５０℃で２０時間保持して焼成し、その後室温まで徐冷し蛍光物質を得た。得られた蛍光物質に対して１４６ｎｍの真空紫外線を照射したところ緑色発光が観測され、このとき得られた輝度は１０８であった。次に比較例１と同様の処理を行い輝度の測定を行ったところ、得られた輝度は１０７であり、このときの色座標値（ｘ  ｙ）は（０．３３４  ０．５８６）であった。
【００３２】
実施例１〜７
比較例２と同様にして第一の成分の蛍光物質を、比較例１と同様にして第二の成分の蛍光物質を製造した。次いで、（第一の成分）／（第二の成分）の重量比が５／９５、２０／８０、４０／６０、５０／５０、６０／４０、８０／２０、９５／５重量％となるように各々秤量し、エタノールを用いた湿式混合を行った後、乾燥して目的とする蛍光体を得た。各処理前後の相対輝度および色座標値は比較例１と同様の操作により測定した。
【００３３】
【表１】
2005187587.tif 000002
【００３４】
表１は、比較例１、２および実施例１〜７によって製造された蛍光体の相対輝度とプラズマ曝露後の色座標値を示すものである。
【００３５】
前記表１の結果によると、比較例１に比べ実施例１〜７の蛍光体はプラズマ曝露後の発光輝度が高く、色純度も良好であることが確認できた。一方、比較例２ではプラズマ曝露後の発光輝度は高いものの、色純度はｙが０．６未満であり不十分であった。